СПОСОБ АКТИВИРОВАНИЯ ИЗДЕЛИЯ ИЗ ПАССИВНОГО ЧЕРНОГО ИЛИ ЦВЕТНОГО МЕТАЛЛА ДО НАУГЛЕРОЖИВАНИЯ, АЗОТИРОВАНИЯ И/ИЛИ АЗОТОНАУГЛЕРОЖИВАНИЯ

1. Способ науглероживания, азотирования или азотонауглероживания изделия из нержавеющей стали, никелевого сплава, кобальтового сплава, материала на основе титана или их сочетаний, при этом изделие активируют до науглероживания, азотирования или азотонауглероживания способом, включающим в себя:
- нагревание изделия в нагревательном устройстве до первой температуры, которая составляет менее 500°С;
- нагревание по меньшей мере одного соединения, содержащего азот и углерод, причем упомянутое соединение содержит по меньшей мере четыре атома и в дальнейшем называется соединением N/C, до второй температуры, которая составляет менее 500°С, для обеспечения одного или более газообразных веществ; и
- контактирование изделия с газообразным(и) веществом(ами),
и при этом последующее науглероживание, азотирование или азотонауглероживание осуществляют последовательно в этом нагревательном устройстве при нагревании изделия до третьей температуры, которая является по меньшей мере такой же высокой, как и первая температура, и которая составляет менее 500°С.
2. Способ по п.1, при этом первая температура выше второй температуры.
3. Способ по п.1 или 2, при этом нагревательное устройство имеет первую зону нагрева и вторую зону нагрева, при этом изделие нагревают до первой температуры в первой зоне нагрева, а соединение N/C нагревают до второй температуры во второй зоне нагрева, при этом первая температура выше второй температуры.
4. Способ по п.1 или 2, при этом нагревательное устройство имеет впуск газа и выпуск газа для обеспечения прохождения газа через нагревательное устройство.
5. Способ по п.1 или 2, при этом изделие нагревают до первой температуры до того, как соединение N/C вводят в нагревательное устройство.
6. Способ по п.1, при этом соединение N/C представляет собой амид.
7. Способ по п.6, при этом соединение N/C выбрано из мочевины, ацетамида и формамида.
8. Способ по п.7, при этом соединение N/C представляет собой мочевину.
9. Способ по п.1 или 2, при этом первая температура составляет 250-350°С.
10. Способ по п.1 или 2, при этом вторая температура составляет менее 250°С.
11. Способ по п.1 или 2, при этом вторая температура составляет 135-170°С.
12. Способ по п.1 или 2, при этом изделие подвергают контактированию с газообразным(и) веществом(ами) в течение по меньшей мере одного часа.
13. Способ по п.1 или 2, при этом одно и то же соединение N/C используют как для активации, так и для последующего науглероживания, азотирования или азотонауглероживания.